(57)【特許請求の範囲】
【請求項１】
フィルム支持体の片面に染料受容層を設けた染料熱転写用受容シートと、剥離紙基材に離型剤層を設けた剥離紙とを、染料受容層を有さない面と離型剤層を有する面を対向させ、粘着剤層を介して積層した染料熱転写用受容タックシートにおいて、（１）前記剥離紙基材が、セルロースパルプを主成分とする原紙の少なくとも離型剤層を設ける面に熱可塑性樹脂をラミネートしてなり、前記剥離紙基材の、定速引張試験機を用い、速度２ｍｍ／分、最大荷重１００ｋｇの圧縮条件で求めた厚さ方向の弾性率が２〜１０ｋｇ／ｃｍ２で、表面粗さ計で表面凹凸を測定し、対応する電圧信号の周波数解析を行って得られた波長１〜１０ｍｍに対応する凹凸の平均高さが２．５μｍ以下であり、且つ、（２）前記フィルム支持体が、内部にボイド構造を有する熱可塑性樹脂を含むコアー層と、少なくともそのコアー層の表面に接着し、内部にボイド構造を有する熱可塑性樹脂を含む一層以上のスキン層とを含む多層構造の複合フィルムであり、前記フィルム支持体の、ダイアルゲージを用いてフィルムに一定加重をかけたときのフィルムの厚さの変化率であるクッション率が１５％以上、ＪＩＳ  Ｌ  １０１５に基づく密度が０．８ｇ／ｃｍ３以下であることを特徴とする染料熱転写用受容タックシート。
【発明の詳細な説明】
【０００１】
【発明の属する技術分野】
本発明は、熱転写方式、特に昇華型熱転写記録方式に適した熱転写用受容シートに関する。更に詳しく述べるならば、裏面に粘着剤層と剥離紙を設けた構成であり、熱転写画像を形成後、剥離紙を剥離し、被着体に貼着することができる染料熱転写用受容タックシートに関する。
【０００２】
【従来の技術】
近年、熱転写方式のカラーハードコピー、特に昇華型熱転写方式のプリンター開発が急速に進んでいる。昇華型熱転写プリンターでは、３色（イエロー，マゼンタ，シアン）あるいは４色（イエロー，マゼンタ，シアン，ブラック）の昇華染料層を含むリボンを順番にサーマルヘッドの加熱エネルギーを連続的に制御して加熱し、それぞれの染料の転写量を変化させることにより、濃度階調のフルカラー画像の転写形成が可能となっている。例えばテレビ画像やビデオカメラで撮影した任意のシーンを自由に熱転写プリンターでプリントアウトし、これを名刺、葉書など任意の被着体に貼着することが注目されている。
【０００３】
このような用途に適した熱転写用受容シートとしては、支持体の片面に形成された染料画像受容層と前記支持体の反対側に形成された粘着剤層を有し、その粘着剤層を剥離紙で保護した、いわゆるタック紙タイプの熱転写用受容シート（染料熱転写用受容タックシート）が提案されている。
【０００４】
【発明が解決しようとする課題】
従来の熱転写用受容シートは、支持体としてＰＥＴフィルムやポリプロピレン系の合成紙などが用いられている。一般にＰＥＴフィルムはカールが生じ難いが、ポリプロピレン系の合成紙に比べ密度が高く、また弾性率も高いために印字ヘッド／染料シート／受容層の密着性が悪く、記録感度や画質が劣る傾向にある。また、ポリプロピレン系の合成紙を基材として用いると（特開昭６３−２３１９８４号公報）、カールが著しく生じる。
【０００５】
一方、剥離紙基材には、一般的にＰＥＴ基材、上質紙，コート紙，アート紙等の紙基材、ポリエチレン等の樹脂を紙基材にラミネートしたラミネート紙やコートしたレジンコート紙（ＲＣ紙）、あるいは、ポリエステル，ナイロン，ポリオレフィン（例えばポリプロピレン）のフィルム等が用いられる。
剥離紙基材に通常の紙ベース基材（紙、ラミネート紙、ＲＣ紙など）を用いた剥離紙を熱転写用受容タックシートに採用すると、受容シートの記録感度や画質が低下したものしか得られない。また、ポリプロピレン合成紙を用いると、印字後のカール、所謂プリントカールが著しく大きくなってしまう。そこで、熱転写用受容タックシートの剥離紙基材としては、一般にはＰＥＴ基材が用いられるが、紙やフィルムと比べて剛度が大きいため、ジャミングが生じたり、ハーフカット部が剥がれたりするなど、プリント走行時のトラブルが問題となっている。
【０００６】
【課題を解決するための手段】
本発明者等は、記録感度や画質を損なうことなく、プリントカールや走行性に優れた染料熱転写用受容タックシートを提供すべく、鋭意研究の結果、剥離紙基材には特定の物性を有する紙ベースの剥離紙を用い、且つ、受容シートに用いる支持体として高クッション率、低密度の特定の構造を有する複合フィルムを用いることにより得られることを見出した。
【０００７】
即ち、本発明は、フィルム支持体の片面に染料受容層を設けた染料熱転写用受容シートと、剥離紙基材に離型剤層を設けた剥離紙とを、染料受容層を有さない面と離型剤層を有する面を対向させ、粘着剤層を介して積層した染料熱転写用受容タックシートにおいて、（１）前記剥離紙基材が、セルロースパルプを主成分とする原紙の少なくとも離型剤層を設ける面に熱可塑性樹脂をラミネートしてなり、前記剥離紙基材の、定速引張試験機を用い、速度２ｍｍ／分、最大荷重１００ｋｇの圧縮条件で求めた厚さ方向の弾性率が２〜１０ｋｇ／ｃｍ２で、表面粗さ計で表面凹凸を測定し、対応する電圧信号の周波数解析を行って得られた波長１〜１０ｍｍに対応する凹凸の平均高さが２．５μｍ以下であり、且つ、（２）前記フィルム支持体が、内部にボイド構造を有する熱可塑性樹脂を含むコアー層と、少なくともそのコアー層の表面に接着し、内部にボイド構造を有する熱可塑性樹脂を含む一層以上のスキン層とを含む多層構造の複合フィルムであり、前記フィルム支持体の、ダイアルゲージを用いてフィルムに一定加重をかけたときのフィルムの厚さの変化率であるクッション率が１５％以上、ＪＩＳ  Ｌ  １０１５に基づく密度が０．８ｇ／ｃｍ３以下であることを特徴とする染料熱転写用受容タックシートである。
【０００８】
【発明の実施の形態】
本発明で使用する剥離紙は、セルロースパルプを主成分とする原紙を用い、その少なくとも離型剤層を設ける面に熱可塑性樹脂でラミネートした剥離紙基材に離型剤層を設けたものであり、更に該剥離紙基材が、厚さ方向の弾性率２〜１０ｋｇ／ｃｍ2 、波長１〜１０ｍｍの凹凸の平均高さが２．５μｍ以下の条件を満足することが必要である。
【０００９】
本発明でいう厚さ方向の弾性率とは、定速引張試験機（ＢＡＬＤＷＩＮ社製：テンシロン）を用い、速度２ｍｍ／分、最大荷重１００ｋｇの条件で剥離紙基材を圧縮し、圧縮時の厚さおよび単位面積当たりの圧力を測定し、応力−歪曲線を得る。この厚さ変化２％以上の直線部の傾きから、弾性率を求める。
【００１０】
また、波長１〜１０ｍｍの凸凹高さとは、表面粗さ計（小坂研究所製：サーフコーダー）で表面凹凸（粗さ）を測定し、対応する電圧信号を周波数解析機（小野測機製，商品名：ＣＦ−９４０）によりＦＦＴ（高速フーリエ変換）法で周波数解析を行って得られたパワースペクトルのうち、指定波長範囲、即ち１〜１０ｍｍに対応する周波数範囲のパワースペクトル強度の二乗和の平方根を得る。この数値は、単位電圧であるので、長さ単位に変換する。なお、変換するには、凹凸の平均高さが既知の標準板（表面粗さ計の付属品）を用い、それに対応する電圧との関係から求めればよい。
【００１１】
厚さ方向の弾性率が１０ｋｇ／ｃｍ2 を越えたり、波長１〜１０ｍｍの凹凸の平均高さが２．５μｍを越えるような剥離紙基材に離型剤層を設けた剥離紙を使用して熱転写用受容タックシートを得ると、インクシートと受容シートとの密着性にムラが生じて、画質が劣化したり、濃度ムラや白抜け等が発生してしまう。本発明は、剥離紙基材の弾性率が２〜１０ｋｇ／ｃｍ2、好ましくは２〜９ｋｇ／ｃｍ2程度、波長１〜１０ｍｍの凹凸の平均高さが２．５μｍ以下、好ましくは２μｍ以下である。
【００１２】
剥離紙基材の厚さ方向の弾性率や波長１〜１０ｍｍの凸凹高さを調整する方法としては、例えば、使用するセルロースパルプの種類の選択、セルロースパルプのフリーネスの調整、柔軟剤の配合、抄紙工程のウェットプレスの圧力等による抄紙条件の調整、マシンカレンダーやスーパーカレンダー等の仕上条件、ラミネート樹脂の種類、添加剤等の変更などラミネート条件の調整などの諸条件を適宜おこなうことにより可能である。中でも、抄紙工程のウェットプレスの圧力調整で弾性率をコントロールし、抄紙後のマシンカレンダーやスーパーカレンダーで弾性率が上がりすぎない程度に加圧処理することにより波長１〜１０ｍｍの凹凸の平均高さを調整することが簡便であり、また既存の装置で製造することができるので好ましい。
【００１３】
剥離紙基材に使用されるセルロースパルプは特に限定されないが、例えば、広葉樹や針葉樹に化学的処理や機械的処理を施して得られる木材パルプ、古紙パルプ、麻や綿等の非木材天然パルプが使用できる。これらのパルプを単独で使用してもよく、あるいは数種のものを組み合わせて使用してもよい。特に、広葉樹の化学パルプを用いるのが好ましい。また、ポリエチレンやポリプロピレン等を原料とした合成パルプ等を加えて使用することもできる。
さらに上記のパルプの他に、アクリル繊維やレーヨン繊維、フェノール繊維、ポリアミド繊維、ポリエステル繊維等の有機繊維、ガラス繊維や炭素繊維、アルミナ繊維等の無機繊維等、各種の繊維を混抄してもよいが、抄紙性の観点より、パルプを５０重量％以上配合したシートの方が好ましく、これにより優れたシートの地合い、および強度を得ることができる。
【００１４】
原紙を抄造する工程で、各種のアニオン性、ノニオン性、カチオン性、あるいは両性部留まり向上剤、紙力増強剤、サイズ剤や填料を適宜選択して添加してもよく、さらに、染料やｐＨ調整剤、スライムコントロール剤、消泡剤等も必要に応じて添加してもよい。原紙の坪量に特に制限はないが、好ましくは６０〜２５０ｇ／ｍ2 である。因みに、坪量が６０ｇ／ｍ2 より小さいと、プリント後のカールの抑制が困難となり、２５０ｇ／ｍ2 より大きいと通紙し難くなるなどプリンターに適用しがたくなる。
【００１５】
剥離紙基材の原紙としては、上質紙、グラシン紙、クラフト紙、中質紙などが挙げられる。また、顔料や樹脂を塗布したコート紙を用いても良いが、コスト面を考えて未塗工紙あるいは軽量コート紙を用いると良い。
【００１６】
この原紙の少なくとも離型剤層を設ける面に、熱可塑性樹脂をラミネートし、剥離紙基材とする。熱可塑性樹脂としては特に限定されないが、低密度ポリエチレン、高密度ポリエチレン、ポリプロピレン、ポリブテン、ポリペンテン等のホモポリマー、またはエチレン−プロピレン共重合体等のオレフィンの２つ以上からなる共重合体、あるいはエチレンとα−オレフィンとの共重合体である直鎖状低密度ポリエチレン、およびこれらの混合物であり、各種の密度およびメルトインデックスのものを単独あるいはそれらを混合して使用できる。
【００１７】
この熱可塑性樹脂には、白色顔料を含んでもよい。白色顔料としては、二酸化チタン、硫化亜鉛、酸化亜鉛、硫酸カルシウム、亜硫酸カルシウム、硫酸バリウム、クレー、焼成クレー、タルク、カオリン、炭酸カルシウム、シリカ、珪酸カルシウム等、従来ポリオレフィン系樹脂に配合、練り込み用として知られている顔料より自由に選択することができる。また、ステアリン酸アミド、ステアリン酸亜鉛等、ヒンダードフェノール等の各種酸化防止剤、コバルトブルー、群青等の顔料や染料、蛍光増白剤、紫外線吸収剤、ブロッキング防止剤、スリップ剤等、適宜組み合わせて添加しても良い。
【００１８】
ラミネートの量は５〜４０ｇ／ｍ2 が好ましい。５ｇ／ｍ2 より少ないとシリコンの目止めが不十分だったり、それにともないいわゆる糊残りといった、粘着物性の経時変化が生じ、さらに、濃度ムラやプリントカールの制御が困難となり、４０ｇ／ｍ2 を越えると効果が過飽和になり、不経済である。
【００１９】
本発明は、このようにして得られた剥離紙基材の中で、厚さ方向の弾性率が２〜１０ｋｇ／ｃｍ2、且つ波長１〜１０ｍｍの凹凸の平均高さが２．５μｍ以下であるものを使用する。剥離紙基材のラミネートした面に、離型剤を塗工して離型剤層が形成される。離型剤塗工方法としては、グラビアコーターやバーコーター等によって行うことができる。この場合の塗工量は、固形分で０．３〜１．５ｇ／ｍ2 、好ましくは、０．５〜１．２ｇ／ｍ2 が適当である。因みに０．３ｇ／ｍ2 未満では、剥離性能のバラツキが大きく、また、１．５ｇ／ｍ2 を越えるような塗工では経済性の面から必要性に乏しい。
【００２０】
一方、受容シートに用いる支持体としては、内部にボイド構造を有する熱可塑性樹脂を含むコアー層と、少なくともそのコアー層の表面に接着し、内部にボイド構造を有する熱可塑性樹脂を含む一層以上のスキン層とを含む多層構造の複合フィルムの中で、該複合フィルムのクッション率が１５％以上、密度（ＪＩＳ Ｌ  １０１５）が０．８ｇ／ｃｍ3 以下のフィルムを使用する。このような複合フィルムを用いることにより、高感度であり、画質の極めて優れた受容シートとなる。これは恐らくインクシートと受容シートの密着性が向上し、また、受容シートの断熱性が向上するためではないかと思われる。
【００２１】
本発明でいうクッション率とは、フィルムに一定加重をかけたときのそのフィルムの厚さの変化量を定量化したものである。具体的には、次のようにして測定した。即ち、三豊製ダイヤルゲージ（タイプ：Ｎｏ．２１０９−１０，測定子：３ｍｍφ硬球）のスピンドルの上部に１０ｇの台座を取り付け、スピンドルを持ち上げて測定台にセットしたサンプルの上に降ろす。次に台座の上に５０ｇの分銅を載せ、５秒後にサンプルの厚さを読みとり、この時の値をａ（μｍ）とする。その後、台座の分銅を５００ｇのものに取り替え、５秒後にサンプルの厚さを読みとり、この時の値をｂ（μｍ）とする。そして、次式によりクッション率Ｃを求める。
Ｃ（％）＝１００×（ａ−ｂ）／ａ
【００２２】
上記受容シート用の支持体として使用する多層構造の複合フィルムのスキン層上に設けられる染料受容層は、インクリボンから転写される昇華性染料を染着し得る昇華受容性樹脂を主成分とする層である。染着性樹脂としては、ポリエステル樹脂、塩化ビニル−酢酸ビニル共重合体樹脂、ポリカーボネート樹脂、アクリル樹脂、セルロース誘導体等が例示される。
【００２３】
染料受容層は、通常バーコーター、グラビアコーター、コンマコーター、ブレードコーター、エアーナイフコーター等のコーターを使い、常法に従って受容層形成用塗液を塗工、乾燥して形成することができる。染料受容層の塗工量は、１〜１２ｇ／ｍ2 であることが好ましく、より好ましくは３〜１０ｇ／ｍ2 程度である。染料受容層の塗工量が１ｇ／ｍ2 未満では、画像が劣化したり、プリント面の光沢が低下する等の欠点が生ずることがある。また、１２ｇ／ｍ2 を越えるような場合、効果が飽和し不経済であるばかりか、プリント濃度が低下することがある。
【００２４】
上記の染料受容層には、プリントの際にサーマルヘッドの加熱によるインクリボンとの融着を防ぐ目的で、架橋剤や、滑り剤、剥離剤等を必要に応じて添加されていることが好ましい。また、必要に応じ、染料受容層には蛍光染料、可塑剤、酸化防止剤、顔料、紫外線吸収剤等を添加してもよい。これらの添加剤は、受容層の主成分と混合し塗工してもよいし、別の被覆層として受容層の上および／または下に塗工していてもよい。
【００２５】
本発明に用いられる粘着剤としては、アクリル系、合成ゴム系、天然ゴム系、シリコーン系等の公知の粘着剤を使用できる。粘着剤は剥離紙の離型剤層表面に塗工し乾燥した後、受容シートの受像層を有さない面と貼り合わせしてもよいし、受容シートの受像層を有さない面に粘着剤を塗工し乾燥した後、これに剥離紙の離型剤層面と貼り合わせてもよい。粘着剤には、必要に応じて、架橋剤や充填剤、着色染料などの各種公知の助剤を添加することができる。
【００２６】
この粘着剤層は、受容シートと剥離紙が剥離して生じるプリンター内での走行上のトラブルを防止し、且つ、プリント後の剥離紙の剥離を困難としないため、受容シートと剥離紙との剥離力が、９０mm／分の剥離スピードで測定した場合、２〜１５ｇ／２０mm（染料熱転写受容タックシートを２０mm幅に切断し、受容シートを剥離紙から１８０°の引っ張り角度にてひき剥したときにかかる負荷）となるように設ければよく、１０〜３０ｇ／ｍ2 の塗布量（固形分）で形成されることが好ましい。因みに１０ｇ／ｍ2 未満では粘着効果が乏しく、また３０ｇ／ｍ2 以上では経済性の面から必要性に乏しい。
【００２７】
なお、得られた染料熱転写受容タックシートがプリンター内を走行する際の、静電気による走行トラブルの発生を防ぐため、染料熱転写受容タックシートの表面および／または裏面に、少なくとも一層以上の帯電防止層を設けることができる。この帯電防止層の形成は、受容タックシートに加工後に行ってもよいが、加工する前の段階でおこなってもよい。
【００２８】
例えば、バインダー樹脂と帯電防止剤を主成分として含む帯電防止層を裏面に塗工しても良い。バインダー樹脂としては、公知の高分子バインダーを任意に選択して使用でき、ポリエステル系、ポリウレタン系、メラミン系、アクリル系、フェノール系、尿素系の各バインダーの他、酢酸ビニル樹脂エマルジョン、アクリルエマルジョン、ポリオレフィン系エマルジョン、セルロース誘導体、ポリビニルアルコールなどが例示される。
帯電防止層の塗工量は、０．３〜１．５ｇ／ｍ2 の範囲内にあることが好ましい。この塗工量が０．３ｇ／ｍ2 未満であると、受容層と裏面とが擦り合ったとき受容層の傷つきを十分に防止できないことがあり、１．５ｇ／ｍ2 を越えると、効果が飽和し不経済である。
【００２９】
【実施例】
下記実施例により本発明を詳細に説明するが、本発明の範囲はこれらに限定されるものではない。なお、実施例において、特に断らない限り「％」および「部」はすべて「重量％」および「重量部」を示す。
【００３０】
実施例１
〔受容シートの作成〕
内部にボイド構造を有するコア層の両面に内部にボイド構造を有するスキン層を有する多層構造であり、厚さ５５μｍの複合フィルム（モービルパール社製，商品名：モービルパール２６０ＬＬ−２０２）を基材として用い、その一方の面上に、下記組成の塗料１を固形分８ｇ／ｍ2 の割合でダイコーティング法により塗工、乾燥し、染料画像受容層を形成した。なお、基材のクッション率は１８％、密度は０．５６ｇ／ｃｍ3 であった。
【００３１】
0003692603.tif 000002
この成分をトルエン／メチルエチルケトン＝５／１の混合溶剤で１８％に希釈した。
【００３２】
〔剥離紙基材の作成〕
セルロースパルプ原料を用いて手抄きを行い、ウェットプレス（線圧２０kg／cm）処理を行い、乾燥した後、スーパーカレンダー（線圧５０kg／cm）処理を行い原紙を得た。この原紙に二酸化チタンを配合したポリエチレンを両面に各２０ｇ／ｍ2 となるようにラミネートを施し剥離紙基材を得た。剥離紙基材の弾性率は、６．６ｋｇ／ｃｍ2 、波長１〜１０ｍｍの凹凸の平均高さが１．９μｍであった。
【００３３】
〔剥離紙の作成〕
この剥離紙基材の一方の面に、シリコン系離型剤（信越化学工業製，商品名：ＫＳ−８３０）を固形分で０．６ｇ／ｍ2 となるように、グラビアコーティング法で塗工、乾燥して離型剤層を形成し、また、シリコン面の反対面には帯電防止層として、下記組成の塗料２を固形分０．５ｇ／ｍ2 の割合でバーコーティング法で塗工、乾燥して剥離紙を作製した。
【００３４】
0003692603.tif 000003
この成分を変性イソプロピルアルコール／水＝８／２の混合溶液で１２％に希釈した。
【００３５】
〔染料熱転写用受容タックシートの作成〕
剥離紙の離型剤層の上に、粘着剤（東洋インキ製，商品名：オリバインＢＰＳ−４８９１）を、固形分塗布量が１８ｇ／ｍ2 となるように塗布し、剥離紙と受容シートとを重ね合わせて貼着して熱転写受容タックシートを得た。
【００３６】
実施例２
〔受容シートの作成〕
内部にボイド構造を有するコア層の両面に内部にボイド構造を有するスキン層を有する多層構造であり、厚さ５０μｍの複合フィルム（王子油化合成紙製，商品名：５０ＩＶＸ）を基材として用いた以外は実施例１と同様にして受容シートを作成した。基材のクッション率は１５％、密度は０．５６ｇ／ｃｍ3 であった。
【００３７】
〔染料熱転写用受容タックシートの作成〕
上記受容シートを用いた以外は実施例１と同様にして、染料熱転写受容タックシートを得た。
【００３８】
実施例３
〔受容シートの作成〕
内部にボイド構造を有するコア層の両面に内部にボイド構造を有するスキン層を有する多層構造であり、厚さ７５μｍの複合フィルム（モービルパール製，商品名：１４０ＬＬ−３０２）を基材として用いた以外は実施例１と同様にして受容シートを作成した。基材のクッション率は１６％、密度は０．６９ｇ／ｃｍ3 であった。
【００３９】
〔染料熱転写用受容タックシートの作成〕
上記受容シートを用いた以外は実施例１と同様にして、染料熱転写受容タックシートを作製した。
【００４０】
実施例４
〔剥離紙基材の作成〕
実施例１の剥離紙基材の作成において、ウェットプレスの線圧を３０kg／cmに変更し、その後マシンカレンダー（線圧５０kg／cm）で処理を行い、スーパーカレンダー処理は行わなかった以外は実施例１と同様にして剥離紙基材を得た。剥離紙基材の弾性率は、７．２ｋｇ／ｃｍ2 、波長１〜１０ｍｍの凹凸の平均高さが１．０μｍであった。
【００４１】
〔染料熱転写用受容タックシートの作成〕
上記剥離紙基材を用いた以外は実施例１と同様にして、染料熱転写受容タックシートを作製した。
【００４２】
比較例１
〔受容シートの作成〕
ポリエチレンテレフタレートを主成分とする厚さ５０μｍの透明フィルム（帝人製，商品名：Ｕ２Ｊ−５０）を基材として用いた以外は実施例１と同様にして受容シートを作成した。基材のクッション率は３％、密度は１．４０ｇ／ｃｍ3 であった。
【００４３】
〔染料熱転写用受容タックシートの作成〕
上記受容シートを用いた以外は実施例１と同様にして、染料熱転写受容タックシートを作製した。
【００４４】
比較例２
〔受容シートの作成〕
ポリプロピレンを主成分とする厚さ５０μｍの無機顔料を含む２軸延伸の多層構造フィルム（王子油化合成紙製，商品名：ユポＦＰＧ５０）を基材として用いた以外は実施例１と同様にして受容シートを作成した。基材のクッション率は１０％，密度は０．８２ｇ／ｃｍ3 であった。
【００４５】
〔染料熱転写用受容タックシートの作成〕
上記受容シートを用いた以外は実施例１と同様にして、染料熱転写受容タックシートを作製した。
【００４６】
比較例３
〔剥離紙基材の作成〕
実施例１の剥離紙基材の作成において、ウェットプレスの線圧を５０kg／cmに変更し、更にスーパーカレンダー処理を行わなかった以外は実施例１と同様にして剥離紙基材を得た。剥離紙基材の弾性率は、１２ｋｇ／ｃｍ2 、波長１〜１０ｍｍの凹凸の平均高さが３．０μｍであった。
【００４７】
〔染料熱転写用受容タックシートの作成〕
上記剥離紙基材を用いた以外は実施例１と同様にして、染料熱転写受容タックシートを作製した。
【００４８】
比較例４
実施例１の剥離紙基材の作成において、ウェットプレスの線圧を５０kg／cmに変更し、その後マシンカレンダー（線圧１２５kg／cm）で処理を行い、スーパーカレンダー処理は行わなかった以外は実施例１と同様にして剥離紙基材を得た。剥離紙基材の弾性率は、１２．５ｋｇ／ｃｍ2 、波長１〜１０ｍｍの凹凸の平均高さが０．５μｍであった。
【００４９】
〔染料熱転写用受容タックシートの作成〕
上記剥離紙基材を用いた以外は実施例１と同様にして、染料熱転写受容タックシートを作製した。
【００５０】
〔評価方法〕
このようにして得られた染料熱転写受容タックシートをＡ６に断裁し、市販の昇華ビデオプリンター（ソニー製，商品名：ＵＰ−１８００）を用いて１００枚プリントし、評価を行った。その評価結果は表１に示す。
【００５１】
１）プリントカール
上記受容タックシートを常温、常圧下で黒ベタプリントし、水平な机上に３０分放置し、受容タックシートのカールを測定した。カールの程度は、サンプルの４隅について机からの高さを測定し、それらの最大値(mm)とした。
【００５２】
２）走行性
上記受容タックシートをプリンターのトレー内に１００枚入れ、連続プリントし、走行トラブルを起こさず正常にプリントされるかを評価した。
【００５３】
３）感度および画質
受容タックシートにステップ、グラデーションパターンをプリントし、画像プリント面のプリント濃度、白抜け、画像ムラを目視観察し、官能評価した。
【００５４】
【表１】
0003692603.tif 000004
【００５５】
表１から明らかなように、実施例１〜４の受容タックシートは、プリントカール，走行性，感度，画質とも優れたものであった。
比較例１，２は、受容シート用基材のクッション率の不足や、密度高で断熱性が低下したため、良好な感度や画質が得られなかった。
比較例３は、剥離紙部基材の弾性率が十分でなく、凸凹平均高さが高くて表面性が悪いため、良好な感度や画質が得られなかった。
比較例４は、剥離紙部基材の弾性率のみが不十分であるために、十分な感度や画質が得られなかった。
【００５６】
【発明の効果】
本発明の熱転写受容タックシートは、受容シート用基材に高クッション率、低密度の複合フィルムを用い、剥離紙基体に少なくとも片側がラミネートされたセルロースを主成分とした原紙からなる剥離紙から構成することによって、プリントカールに優れ、且つ、走行性、感度、画質に優れる染料熱転写用受容タックシートであり、高品質でコスト面に有利で、なお実用的価値のあるものである。